(57)【特許請求の範囲】
【請求項１】
１，４：３，６−ジアンヒドロヘキシトールジエステル組成物を製造する方法において、カルボン酸組成物を用いて１，４：３，６−ジアンヒドロヘキシトールをエステル化するステップを含み、前記カルボン酸組成物が、式Ｃ７Ｈ１５ＣＯＯＨ（Ｘ）の少なくとも１種の酸と、式Ｃ９Ｈ１９ＣＯＯＨ（Ｙ）の１種の酸とを含み、質量比（Ｘ）／（Ｙ）が１０／９０〜９０／１０の範囲であり、
前記１，４：３，６−ジアンヒドロヘキシトールがイソソルビドであり、
前記カルボン酸組成物が、酸（Ｘ）及び（Ｙ）から構成され、
前記エステル化するステップにおいて、反応温度は１００〜１６０℃の範囲であり、反応媒質を１０〜２００ｍｂａｒの範囲のレベルの真空下に置くことを特徴とする製造方法。
【請求項２】
前記質量比（Ｘ）／（Ｙ）が、１５／８５〜７５／２５の範囲であることを特徴とする、請求項１に記載の製造方法。
【請求項３】
前記質量比（Ｘ）／（Ｙ）が、２０／８０〜６５／３５の範囲であることを特徴とする、請求項１又は２に記載の製造方法。
【請求項４】
前記質量比（Ｘ）／（Ｙ）が、２５／７５〜５５／４５の範囲であることを特徴とする、請求項１〜３のいずれか一項に記載の製造方法。
【請求項５】
前記質量比（Ｘ）／（Ｙ）が、２６／７４〜３４／６６の範囲であることを特徴とする、請求項１〜４のいずれか一項に記載の製造方法。
【請求項６】
さらに、水酸化ナトリウムを用いた中和ステップを含むことを特徴とする、請求項１〜５のいずれか一項に記載の製造方法。
【請求項７】
さらに、活性炭及び／または過酸化水素を用いた脱色ステップを含むことを特徴とする、請求項１〜５のいずれか一項に記載の製造方法。
【発明の詳細な説明】
【技術分野】
【０００１】
本発明は、１，４：３，６−ジアンヒドロヘキシトールエステルの混合物を含む、室温で液体の組成物に関する。本発明の第２の主題は、前記組成物を製造する方法に関する。本発明の別の態様は、ポリマーを可塑化するためのこの組成物の使用に関する。
【背景技術】
【０００２】
合成ポリマーには多くの利点があるため、その使用は、２１世紀に入る頃から多くの用途で一般化されてきている。
【０００３】
しかし、これらのポリマーは、特に、特定の用途には不十分となり得るその機械的性質などの問題を有する。例えば、これらのポリマーは、室温での非常に低い破断伸び又は不十分な衝撃強さを有する場合がある。
【０００４】
さらに、特に、コーティング又はカレンダー加工などの変形工程でこれらを使用できるようにするためには、これらポリマーの融液相挙動を改変する必要があると考えられる。言い換えれば、ポリマーがその融点又はゲル化温度を超え、従って、ポリマーがこのゲル化状態で適正に変形することができるように、形成工程に適した粘度を有する必要がある。
【０００５】
より広範な用途に使用できるようにするため、これらのポリマーの特性を改変、例えば、より可撓性に、又は衝撃に対してより耐性にするか、或いはより柔軟な外観を備えることができるようにする必要もある。
【０００６】
これを実現するため、これらのポリマーを「可塑剤」と混合することができる。
【０００７】
「可塑剤」という用語は、十分な量でポリマーと混合すると、前記ポリマーのガラス転移温度を低下させる機能を有する任意の物質を意味する。
【０００８】
ポリマーのガラス転移温度を低下させることにより、その柔軟性が増大し、この可塑化ポリマーの機械的性質が改変される。従って、ポリマー組成物に可塑剤を添加することにより、モジュラス、とりわけ１００％伸長時のモジュラスの低下、破壊強さの低減及び／又は破断点歪みの増大が一般に観察される。
【０００９】
従って、ポリマーのこれらの改変された特性により、ポリマーをより多様な用途、例えば、フィルム又は軟質シートで使用することが可能になる。
【００１０】
プラスチック製造工程中、一般に可塑剤はポリマーと混合され、可塑剤はポリマーの軟化点の低下を可能にする。
【００１１】
この混合は、様々な製造方法を介して行うことができる。
【００１２】
例えば、ポリ塩化ビニル（ＰＶＣ）の場合、熱可塑性材料を変形させる様々な技術、特に、押出、カレンダー加工又はプラスチゾル型の処理を用いたコーティングにより、ポリマーを対象物品に変形させることができる。
【００１３】
この熱可塑性混合物を取得するために、温度及び機械的エネルギーの形態で、このシステムにエネルギーを供給しながら、ＰＶＣを可塑剤と一緒に混合する。押出の場合、この
混合は閉鎖系で行う。ロールで混合する場合には、この混合は開放系で行う。続いて、例えば熱成形又はカレンダー加工工程により、ポリマーを形成することができる。一般に、熱機械的混合工程の前に、乾燥混合工程を実施する。
【００１４】
プラスチゾル製法によれば、一般に、混合物を調製してＰＶＣペーストを形成し、次にこのペーストをコーティング又は成形ステップにより形成した後、ペーストをオーブン内で加熱して部品を形成する。
【００１５】
この製法とは関係なく、ポリマーは、製法の終了時に得られる対象物品を充分に形成することができるように、適正に融解又はゲル化する必要がある。
【００１６】
可塑剤の貯蔵、使用及び計量の容易さのために、一般に、室温で液体である可塑剤を用いる。
【００１７】
ＰＶＣから熱可塑性混合物を取得するためのこれら全ての製法について、いまだにフタル酸エステル類の可塑剤がよく用いられている。これらは、現時点でも、非常に一般的に、フタル酸ジオクチル又はフタル酸ジイソノノニルである。これらの可塑剤は、ポリマーを可塑化する上で非常に有効であり、しかも、比較的低コストで市販のものが容易に入手できる。
【００１８】
しかし、フタル酸エステルの毒性の問題のために、近年では、シクロヘキサンポリカルボン酸及びその誘導体などの他の可塑剤も開発され、これは特許出願国際公開第００／７８８５３号パンフレット及び国際公開第９９／３２４２７号パンフレットの主題である。例として、Ｈｅｘａｍｏｌｌ（登録商標）の商品名でＢＡＳＦから販売されている、１，２−シクロヘキサンジカルボン酸（ＤＩＮＣＨ）のジイソノニルエステルを挙げることができる。
【００１９】
他の可塑剤として、グリセロールエステル誘導体も挙げることができ、例えばグリセロール及びヒマシ油から得られ、Ｄａｎｉｓｃｏ社から販売されている、Ｇｒｉｎｄｓｔｅｄ（登録商標）Ｓｏｆｔ−Ｎ−Ｓａｆｅなどがある。これらの可塑剤は、生物起源の物質から得られるという利点がある。
【００２０】
ポリマー可塑剤としての１，４：３，６−ジアンヒドロヘキシトール誘導体の使用は、文献国際公開第９９／４５０６０号パンフレットに既に記載されている。これらの誘導体には、フタル酸エステルの毒性の問題がない。これらの可塑剤には、部分的に生物起源であるか、又は完全に生物起源でさえあるという利点もある。前記特許出願は、実施例において、室温で液体である以下の可塑剤を記載している：イソソルビドジオクタノエート、イソソルビドジブタノエート、イソソルビドジヘキサノエート及びイソソルビドビス（２−エチルヘキサノエート）。これらの可塑剤は、文献国際公開第２００８／０９５５７１Ａ１号パンフレットにも記載されており、ここには、９個の炭素原子を含む脂肪族ジエステルが記載されている。文献Ｐｒｅｐａｒａｔｉｏｎ  ｏｆ  ｐｌａｓｔｉｃｉｚｅｒｓ
ｆｒｏｍ  ｃａｒｂｏｈｙｄｒａｔｅ  ｓｏｕｒｃｅｓ．Ｉ．Ｌｅｖｕｌｉｎｉｃ  ａｃｉｄ  ｅｓｔｅｒｓ．ＩＩ．Ｓｏｒｂｉｄｅ  ｅｓｔｅｒｓ，（Ｈａｃｈｉｈａｍａ  ｅｔ  ａｌ．，Ｔｅｃｈｎｏｌｏｇｙ  ｒｅｐｏｒｔｓ  ｏｆ  ｔｈｅ  Ｏｓａｋａ  Ｕｎｉｖｅｒｓｉｔｙ，Ｖｏｌ．３，Ｎｏ．７２，１９５３，１９１〜２００頁）では、８個の炭素原子を含む脂肪族エステル、また１０個の炭素原子を含む脂肪族エステルも記載されている。米国特許第２  ３８７  ８４２Ａ号明細書には、混合脂肪族ジエステルが記載されており、これらも可塑剤として有用である。
【００２１】
これらの誘導体で可塑化したポリマーの機械的性質は優れており、フタル酸エステル型
の可塑剤で得られたものに近い。
【発明の概要】
【発明が解決しようとする課題】
【００２２】
しかし、本出願人は、その研究に関連して、これらの化合物、特にイソソルビドジオクタノエートが、プラスチックから形成された対象物品から「移動する」傾向を有することをみいだした。また、例えば、可塑剤が「しみ出る（ｅｘｔｕｄｅ）」ことも観察される。そのため、可塑剤の移動は、結果として、ポリマーの機械的性質及び／又は光学的性質の経時的減失、外観及び手触りの劣化を生じるか、又は第２段階でポリマーの表面を印刷しようとする場合に、印刷不良の問題さえも引き起こす。特定の用途については、熱水浴での浸出、すなわち移動に対する耐性も、特に、例えばジオメンブレン製造の場合、決定的特性となる。さらには、これら化合物のいくつかは、別の問題を有する：これらは、依然としてやや高い揮発性を有する。これは、とりわけ、製造業者が可塑剤をポリマーと混合するとき、さらに、開放混合系を使用する場合にはなお一層不都合となる。特に、変形中に可塑剤の若干の減失がある。
【００２３】
従って、室温で液体の新規可塑化用組成物をみいだす必要が依然として残っており、これらの組成物により、前述した問題を解決し、特に、前記組成物で可塑化したポリマーに観察される移動を制限することが可能になる。
【課題を解決するための手段】
【００２４】
本出願人は正に、その功績によって、前述した移動の問題を制限しながら、同時にポリマーを非常に効率的に可塑化するためのジアンヒドロヘキシトールジエステルの特定の組成物をみいだすことに成功した。
【００２５】
この１，４：３，６−ジアンヒドロヘキシトールジエステル組成物は、本発明の主題である製造方法により得ることができ、前記方法は、カルボン酸組成物を用いて、１，４：３，６−ジアンヒドロヘキシトールをエステル化するステップを含み、前記カルボン酸組成物は、式Ｃ７Ｈ１５ＣＯＯＨ（Ｘ）の少なくとも１種の酸と式Ｃ９Ｈ１９ＣＯＯＨ（Ｙ）の１種の酸とを含み、質量比（Ｘ）／（Ｙ）は、１０／９０〜９０／１０の範囲である。
【００２６】
例えば、１，４：３，６−ジアンヒドロヘキシトールデカノエートとは対照的に、この組成物は室温で液体であるという利点も有し、これによって、この組成物で可塑化したポリマー物品の製造中に可塑剤の容易な計量することができる。
【００２７】
また、本組成物には、特許出願国際公開第９９／４５０６０号パンフレットから既知の特定の１，４：３，６−ジアンヒドロヘキシトールジエステル、とりわけ、カルボン酸としてｎ−オクタン酸のみから製造される１，４：３，６−ジアンヒドロヘキシトールジオクタノエートの製造に用いられるものより安価であるカルボン酸組成物から製造することができるという利点も有する。
【発明を実施するための形態】
【００２８】
本発明の方法は、カルボン酸組成物で１，４：３，６−ジアンヒドロヘキシトールをエステル化するステップを含む。
【００２９】
実際のエステル化ステップを実施する前に、本発明の方法は、一般に、１，４：３，６−ジアンヒドロヘキシトールを導入するステップ、及びカルボン酸又はカルボン酸組成物を反応器に導入するステップを含む。
【００３０】
本発明の方法に用いられる１，４：３，６−ジアンヒドロヘキシトールは、イソマンニド、イソイジド及びイソソルビド、又はこれらの混合物から選択してよく、優先的にはイソソルビドである。本発明の方法によってこのように製造したジエステルは、それぞれ、イソマンニド、イソイジド若しくはイソソルビドジエステル又はこれらジエステルの混合物である。
【００３１】
本発明の方法で有用なカルボン酸組成物は、式Ｃ７Ｈ１５ＣＯＯＨ（Ｘ）及び式Ｃ９Ｈ１９ＣＯＯＨ（Ｙ）の少なくとも２種のカルボン酸と、任意選択で（Ｘ）及び（Ｙ）以外の１種又は複数のカルボン酸とを含む。
【００３２】
２つの酸Ｘ及びＹは、互いに依存的に又は独立して、直鎖状若しくは分岐状であってよく、優先的には直鎖状である。
【００３３】
カルボン酸組成物に用いることができる、酸（Ｘ）及び（Ｙ）以外のこれらの任意選択のカルボン酸は、飽和又は不飽和のいずれでもよく、好ましくは飽和モノカルボン酸である。これらのカルボン酸は２〜３６個の炭素原子を含んでよいが、但し、式（Ｘ）又は式（Ｙ）に対応しないものとする。これらのカルボン酸は、６、１２又は１４又は１８個の炭素原子、特に１２個の炭素原子を含む酸であってもよい。これらは、例えば、ヘキサン酸、ラウリン酸、ミリスチン酸、オレイン酸又はリノール酸であり、優先的にはラウリン酸である。
【００３４】
本発明の方法で用いるカルボン酸組成物は、その全質量に対して、少なくとも５０質量％、例えば少なくとも６５％、少なくとも８０％、例えば少なくとも９０％の酸（Ｘ）及び（Ｙ）を含んでよく、とりわけ、酸（Ｘ）及び（Ｙ）から構成され得る。
【００３５】
有利には、質量比（Ｘ）／（Ｙ）は、１５／８５〜７５／２５の範囲である。
【００３６】
好ましくは、質量比（Ｘ）／（Ｙ）は、２０／８０〜６５／３５の範囲である。
【００３７】
質量比（Ｘ）／（Ｙ）が、６５／３５以下である場合、本発明の方法により得ることができる組成物は、揮発性が著しく低いという利点も有する。
【００３８】
最も優先的には、質量比（Ｘ）／（Ｙ）は、２５／７５〜５５／４５の範囲である。
【００３９】
本発明の方法のこの特に好ましい変形形態によれば、得ることができる組成物は、ポリマーの可塑化に用いるとき、非常に低い移動度の達成を可能にする。これはまた、安価であるという利点も有する。
【００４０】
最も好ましい変形形態によれば、質量比（Ｘ）／（Ｙ）は、２５／７５〜４５／５５、最も優先的には、２６／７４〜３４／６６である。これらの最も好ましい範囲において、前述の最も改善された特性を有する組成物が得られる。
【００４１】
一実施形態によれば、モル比（Ｘ）／（Ｙ）は、２５／７５、及び／又は４０／６０、及び／又は４５／５５、及び／又は５０／５０、及び／又は５７／４３、及び／又は５８／４２、及び／又は６５／３５、及び／又は７５／２５及び／又は８０／２０及び／又は８５／１５以外である。
【００４２】
一実施形態によれば、モル比（Ｘ）／（Ｙ）は、以下の範囲に含まれない：４５／５５〜８５／１５、４５／５５〜７５／２５、４５／５５〜６５／３５又は５０／５０〜６５／３５。
【００４３】
本発明の方法のエステル化ステップは、カルボン酸を用いて１，４：３，６−ジアンヒドロヘキシトールをエステル化する任意の公知の方法により実施してもよく、前記方法は、以下の点で従来技術の方法と異なる：従来使用されているカルボン酸の代わりに、少なくとも１種の酸（Ｘ）および１種の酸（Ｙ）を含むカルボン酸組成物を使用し、質量比（Ｘ）／（Ｙ）が、１０／９０〜９０／１０の範囲である。
【００４４】
以下に説明するように、脂肪酸の質量比を変えることにより、このステップで形成されるジエステルの量を変える。
【００４５】
文献にすでに用いられている標準的実施条件下で、エステル化反応を実施することができる。これらのエステル化方法は、例えば、文献国際公開第９９／４５０６０Ａ１号パンフレット又は国際公開第２００６／１０３  ３３８Ａ１号パンフレットに記載されている。
【００４６】
ジエステル組成物を形成するために、一般的に、エステル化反応器において１，４：３，６−ジアンヒドロヘキシトール１モル当たり２モルのカルボン酸を反応させる。
【００４７】
反応器に導入されるカルボン酸（Ｘ）、（Ｙ）及び他の任意選択のカルボン酸のモルの総和は、１，４：３，６−ジアンヒドロヘキシトール１モル当たり２〜２０、好ましくは２．５〜５、及び最も優先的には２．８〜３．５の範囲である。
【００４８】
エステル化ステップは、少なくとも１種の酸触媒の存在下で実施してもよい。エステル化に用いる酸触媒は、多種多様な性質のものであってよく、例えば、次亜リン酸、塩酸、硫酸、パラ−トルエンスルホン酸（ＰＴＳＡ）、メタンスルホン酸（ＭＳＡ）、トリフルオロメタンスルホン酸、トリフルオロ酢酸、トリクロロ酢酸、２−エチルヘキサン酸スズ、リンタングステン酸及びケイタングステン酸から選択される酸、若しくはこれらの酸の混合物、又はこれらの酸の少なくとも１つを含むマクロポーラス若しくは非マクロポーラス樹脂であってもよい。好ましくは、触媒は次亜リン酸を含む。
【００４９】
触媒の混合物の場合、これらを反応媒質に同時又は個別に導入することができる。
【００５０】
酸触媒の質量総計は、反応器に導入される１，４：３，６−ジアンヒドロヘキシトールの質量に対して０．０５％〜２０％、例えば０．１％〜１０％の範囲であってよい。
【００５１】
反応器内の温度は９０〜２００℃、一般に１００〜１６０℃の範囲であってよい。エステル化反応を実施するために、一般にジエステルの形成を可能にするように水を除去し、この除去は、例えば、反応媒質の蒸留によって行うことも可能である。この除去を容易にするために、反応媒質を、例えば１０〜２００ｍｂａｒの範囲のレベルまでの真空下に置いてもよい。反応中の真空のレベル及び温度などの反応条件は変動してもよい。
【００５２】
エステル化反応は、一般に、１，４：３，６−ジアンヒドロヘキシトールジエステルへの満足な変換を達成する時間にわたり持続する。この時間は広く変動してもよく、１〜１０時間の範囲であってよい。
【００５３】
導入した触媒を中和するステップは、塩基、例えば、水酸化ナトリウムを、導入した触媒のモル量に相当するモル量で導入することにより実施してもよい。
【００５４】
製造方法は、エステル化ステップから得られる組成物を精製するステップを含んでもよい。これは、有利には、エステル化ステップ後にまだ存在するカルボン酸の大部分又はほ
ぼ全部を除去するための、例えば、蒸留による少なくとも１つの蒸発ステップからなる。このステップ中に、ジエステル組成物を１００〜２５０℃の温度条件及び０．１〜５０ｍｂａｒの減圧に付してもよい。好ましくは、このステップは、連続的蒸発器内で実施する。このような蒸発器、例えば、「流下膜」式、又はさらにより良くは、スクレープトフィルム（ｓｃｒａｐｅｄ  ｆｉｌｍ）又は「短経路」式の蒸発器により、エステル化ステップ後に組成物が被る温度及び滞留時間を限定することが可能になる。
【００５５】
また、製造方法は、例えば、活性炭又は過酸化水素を用いることにより、ジエステル組成物を脱色するステップを含んでもよい。活性炭による処理は、例えば、１重量％〜３重量％の活性炭と接触させることにより実施する。この処理中の温度は、１００℃程度であってよい。時間は、一般に、数十分、例えば、約１時間であってよい。処理の終了時に、濾過により活性炭を分離する。過酸化水素による標準的脱色処理は、脱色しようとする組成物に、例えば、９０℃〜１００℃の温度で、０．５％〜２％の１００％過酸化水素を３０〜６０分の範囲の時間にわたり導入するものであり、その後、組成物をこの温度で１〜２時間撹拌する。これら２つのタイプの脱色処理を組み合わせたい場合には、活性炭による処理の前に過酸化水素処理を実施するのが好ましい。その理由は、活性炭によって、存在し得る過酸化物を破壊することが可能になるからである。
【００５６】
既に説明したように、本発明のもう１つの主題は、前述した製造方法によって得ることができる１，４：３，６−ジアンヒドロヘキシトールジエステル組成物に関する。
【００５７】
酸（Ｘ）及び（Ｙ）に加えて、１種又はさらには複数の他のカルボン酸を含むカルボン酸組成物から得ることができるこのジエステル組成物は、その製造方法によってより十分に定義することができない。
【００５８】
具体的には、このカルボン酸組成物が、酸（Ｘ）及び（Ｙ）以外の１種又は複数のカルボン酸を含む場合、非常に複雑かつ多様な組成物が得られ、これは、用いた酸（Ｘ）及び（Ｙ）以外のカルボン酸の性質及び量に左右される。
【００５９】
しかし、本発明の組成物は、（Ｘ）及び（Ｙ）の混合物だけをカルボン酸組成物として使用するとき、より容易に規定することができる。
【００６０】
例として、（Ｘ）及び（Ｙ）からなるカルボン酸組成物を用いて本発明の方法を実施し、ここで、質量比（Ｘ）／（Ｙ）が７０／３０に等しい場合、製造される組成物は、以下を含む：
・約４８質量％の式：
【化１】
0006379101.tif 000002
のジエステル（Ａ）；
・約４３質量％の式：
【化２】
0006379101.tif 000003
のジエステル（Ｂ）；
・約９質量％の式：
【化３】
0006379101.tif 000004
のジエステル（Ｃ）。
【００６１】
このように、当業者は、前述した方法を用いて、また質量比（Ｘ）／（Ｙ）を変えることにより、本発明の組成物を、さらにはその好ましい変形形態も製造することができる。本発明の方法により製造することができるジエステル組成物の他の例も本特許出願の実施例に記載する。
【００６２】
従って、本発明の主題は、前述した方法を用いて得ることができる組成物でもあり、前記組成物は、：
・０．５質量％〜８２質量％のジエステル（Ａ）；
・１５質量％〜５５質量％のジエステル（Ｂ）；
・０．５質量％〜８２質量％のジエステル（Ｃ）
を含み、この量は、ジエステル（Ａ）、（Ｂ）及び（Ｃ）の全質量に対して表される。
【００６３】
様々なジエステルの質量総計は、ガスクロマトグラフィーにより決定することができる。例えば、実施例に記載する詳細な分析方法を参照することができる。
【００６４】
有利には、組成物は、：
・１質量％〜５７質量％のジエステル（Ａ）；
・２５質量％〜５４質量％のジエステル（Ｂ）；
・５質量％〜７３質量％のジエステル（Ｃ）
を含み、この量は、ジエステル（Ａ）、（Ｂ）及び（Ｃ）の全質量に対して表される。
【００６５】
優先的には、組成物は、：
・３質量％〜４３質量％のジエステル（Ａ）；
・３１質量％〜５３質量％のジエステル（Ｂ）；
・１１質量％〜６５質量％のジエステル（Ｃ）
を含み、この量は、ジエステル（Ａ）、（Ｂ）及び（Ｃ）の全質量に対して表される。この好ましい組成物は、揮発性が著しく低いという利点も有する。
【００６６】
最も優先的には、組成物は、：
・５質量％〜３１質量％のジエステル（Ａ）；
・３７質量％〜５２質量％のジエステル（Ｂ）；
・１９質量％〜５７質量％のジエステル（Ｃ）
を含み、この量は、ジエステル（Ａ）、（Ｂ）及び（Ｃ）の全質量に対して表される。
【００６７】
この組成物は、ポリマーを可塑化するために用いる場合、最も低い移動度を達成することを可能にするものであるため、とりわけ好ましい。これはまた、安価であるという利点も有する。
【００６８】
好ましくは、組成物は、次の通りである：
・ジエステル（Ａ）が下記式：
【化４】
0006379101.tif 000005
を有し、
・ジエステル（Ｂ）が下記式：
【化５】
0006379101.tif 000006
を有し、
・ジエステル（Ｃ）が下記式：
【化６】
0006379101.tif 000007
を有する。
【００６９】
既述した本発明の方法により得ることができる組成物は、時に微量の下記の残留種：１，４：３，６−ジアンヒドロヘキシトールモノエステル、残留酸、又は水さえも含む。
【００７０】
従って、本発明の組成物は、その全質量に対して、少なくとも８０質量％のジエステル、例えば、少なくとも９０％、優先的には少なくとも９５％、最も優先的には少なくとも９８％のジエステルを有し得る。
【００７１】
優先的には、ジエステル（Ａ）、（Ｂ）及び（Ｃ）は、１，４：３，６−ジアンヒドロヘキシトールジエステルの質量の少なくとも５０％、優先的には少なくとも８０％、最も優先的には少なくとも９０％を占め、例えば、これらは、１，４：３，６−ジアンヒドロヘキシトールジエステルの全部を占める。
【００７２】
好ましくは、組成物のジエステルの少なくとも１つは、イソソルビドジエステルである。好ましくは、ジエステル組成物は、イソソルビドジエステル組成物である。
【００７３】
本発明の組成物の一変形形態によれば、組成物は、規格ＡＳＴＭ  Ｄ６８６６に従い、再生可能材料から得られる少なくとも９０％の炭素を含有する。
【００７４】
１，４：３，６−ジアンヒドロヘキシトールは、マンニトール、イジトール及びソルビトールから得ることもでき、これらは、それ自体、デンプンから得られるため、本発明で有用な１，４：３，６−ジアンヒドロヘキシトールエステルは、部分的に生物起源であるか、又はこれも完全に生物起源であるカルボン酸組成物を使用すれば、完全に生物起源でさえあることができるという利点も有する。
【００７５】
既述したように、室温（２５℃）で液体であるという利点を有する本発明の組成物は、ポリマーの可塑化に特に有用である。
【００７６】
本出願人は、可塑化用組成物が、非常に良好に、少なくとも１，４：３，６−ジアンヒドロヘキシトールジオクタノエートを用いた場合と同じくらい満足のゆくようにポリマーを可塑化することを可能にすることをみいだした。さらに、やはりこれらのジオクタノエートで可塑化したポリマーと比較して、ポリマーからの可塑化用組成物の移動の現象が著しく低減する。
【００７７】
ポリマーは、ポリ塩化ビニル及び塩化ビニルコポリマーなどのビニルポリマー、ポリウレタン、ポリエステル、セルロース系ポリマー、デンプン、アクリルポリマー、ポリアセテート、天然若しくは合成ゴム、特に、スチレン及び／又はブタジエン製のゴム、例えばＳＢＲ、ＢＲ若しくはＮＢＲなどのタイプのゴム、ポリアミド、並びにこれらのポリマーの混合物から選択することができ、優先的にはポリ塩化ビニルである。本発明によれば、
「ポリ塩化ビニル」という用語は、塩化ビニルを含む塩化ビニルホモポリマー又はコポリマー、例えば、酢酸ビニル／塩化ビニルコポリマーを意味する。
【００７８】
このようにして得られたポリマーは、本発明の組成物で可塑化したポリマーである。当業者には、これは、ポリマーと可塑化用組成物を均質に混合することを意味する。可塑化用組成物の成分は、固体ポリマー鎖の間に導入され、これによって、変形後に、固相から構成される可塑化ポリマーが得られる。
【００７９】
可塑化用組成物との混合前に、ポリマーは、任意の形態、例えば、顆粒又は粉末の形態であってよい。
【００８０】
また、ポリマー粉末と本発明の組成物の混合物を含むポリマーペーストを製造してもよい。このペーストは、一般に、プラスチゾルとして知られ、これによって、以下に記載する方法により対象物品を形成することができる。優先的には、粉末の平均粒径は、１〜３０μｍ、例えば、１〜２０μｍである。ポリ塩化ビニルの場合、このタイプの粉末は、乳化又は微細懸濁重合法によりＰＶＣを調製することによって得ることができる。このペーストは、一般に、優先的には加熱なしで、ポリマー粉末と可塑化用組成物の機械的混合により取得される。
【００８１】
このようにして得られた混合物はプラスチゾルとして知られ、これは、ポリマー及び可塑化用組成物の量に応じてほぼ流体である。従来、プラスチゾルは、ターボミキサータイプの高速ミキサー、遊星型ミキサー又は水平Ｚ形パドル付の遊星型ミキサーである低速ミキサーで調製される。
【００８２】
可塑化用組成物とポリマーは、可塑化用組成物の量が、ポリマー１００部当たり１〜９００部、有利には５〜１８０部の範囲であり、優先的には１５〜１２０部の可塑化用組成物となるような質量比率で混合するのが有利である。これらは、供給ホッパーなどの任意の好適な手段で、又は手動で混合装置に導入してよい。
【００８３】
ポリマーペーストの場合、可塑化用組成物の量は、ポリマー粉末１００部当たり３０〜１２０部の範囲であるのが好ましい。
【００８４】
可塑化ポリマー組成物には、可塑化用組成物及びポリマーに加えて、任意選択の添加剤を用いてもよい。これらの添加剤は、安定剤、抗ＵＶ剤、充填剤、染料、顔料、膨潤剤、乳化剤、可塑化用組成物以外の粘度降下剤、増粘剤、離型剤、不透明化剤、接着剤、帯電防止剤、殺菌剤及び芳香剤から選択することができる。各添加剤の量は、製法の実施中に、又は最終的に得られる対象物品に対して要望される特性を付与するように選択する。これらの添加剤は、組成物に直接又はマスターバッチの形態のいずれで導入してもよい。任意選択の添加剤の量は、概してポリマー（Ｃ）１００部当たり１〜６００部、一般に、２〜８０部の範囲である。
【００８５】
可塑化ポリマーを製造する方法の第１の変形形態によれば、この方法は、熱機械的混合のステップを含む。
【００８６】
この第１変形形態によれば、熱機械的混合ステップは、熱可塑性物質用のミキサーである混合装置内で実施する。このミキサーは、ブレンダー、バスミキサー、ロールミキサー及び押出機から選択することができる。
【００８７】
可塑化用組成物は、マスターバッチの形態で導入してもよい。
【００８８】
熱機械的混合ステップは、ポリマーの変形温度に適した温度で実施する。例として、熱機械的混合ステップ中の混合物の温度は、ＰＶＣの場合、優先的には６０〜２００℃である。
【００８９】
熱機械的混合のために、あらゆるタイプの形態、特に顆粒又は粉末状のポリマーを使用してよい。
【００９０】
この第１変形形態によれば、熱機械的混合の前に、可塑化用組成物をポリマーと乾式ブレンドする予備ステップを実施するのが有利である。この乾式ブレンドは、単純な機械的ミキサーで実施することができ、ミキサーは、ポリマーの融点又はゲル化点より低い温度に加熱されてもよい。
【００９１】
対象物品は、カレンダー加工、射出成形、押出射出成形、注入、流動層浸漬、静電塗装、成形、回転成形、押出成形、焼結、熱成形、プレス成形、押出成形、押出クラッディング又は押出吹込み成形により有利に形成することができる。また、多層物品を形成するために同時押出技術を用いてもよい。
【００９２】
第２の変形形態によれば、プラスチゾル型の方法を用いて、既述したポリマーペーストで本発明の対象物品を形成することができる。
【００９３】
このタイプの方法では、実施ステップは、一般に、ポリマーペーストのコーティング、浸漬、パディング、鋳造、成形、流し込み又は回転成形のステップであり、これによって、予成形された物品を形成することができる。
【００９４】
この方法の加熱ステップは、前記の予成形物品を焼成するステップであり、このステップは、一般に、予成形ステップ後に実施する（例えば、コーティングの場合がそうである）。場合によっては、予成形対象物品を形成するステップ中に行うこともある（例えば、浸漬、流し込み又は回転成形の場合がそうである）。この焼成ステップは、６０〜３００℃、例えば、１００〜２５０℃、一般に、１４０〜２２０℃の温度で行われ得る。これは、大気中又は制御雰囲気下、例えば、不活性雰囲気下で行ってもよい。
【００９５】
対象物品を形成するステップは、優先的には、ポリマーペーストを支持体にコーティングするステップであり、このコーティングは、前記のコーティングした支持体の焼成ステップの前に実施する。コーティングステップは、テキスタイル支持体、サーフェイスマット、金属、合成ポリマー若しくは紙に対して実施することができる。
【００９６】
コーティングは、任意の塗布ヘッドを用いて、例えば、ドクターブレード又はロールを用いて実施することができる。
【００９７】
第１サブ変形形態に従い、このコーティングは、前述したような「支持体へのコーティング」であってもよいし、又は第２サブ変形形態に従い、「支持体なしのコーティング」であってもよい。後者の場合、コーティング支持体は、焼成後に分離することができ、本製法は、支持体を分離して可塑化ポリマーのフィルム又はシートを形成する、次のステップも含む。このような支持体は、シリコーン紙から製造されたものでもよい。
【００９８】
焼成ステップは、一般に、例えば、トンネルオーブン等のオーブン中で、ゲル化ドラム上又は赤外線ランプの下で実施する。
【００９９】
また、可塑化ポリマー組成物を含む対象物品を形成することもできる。
【０１００】
可塑化ポリマー組成物を含む対象物品は、あらゆるタイプの物品であってよく、例えば、フィルム、シート、顆粒、床敷物、壁紙、プラスチックコーティング繊維、特に、例えば、靴、鞄又は家具用の人工皮革、防水布、例えば水泳プール用のライナー、日よけ、フレキシブルコンテナ、衣類、医療用品、手袋、瓶、シール、保護コーティング、ショールームダミー、例えばボール若しくは人形などの玩具、チューブ、形材、特に窓枠、ダッシュボード、座席、燃料タンク若しくはヘッドレストなどの自動車両部品が挙げられる。これらの部品は、多孔性、発泡体又はスポンジ部品、すなわちエアセルを含む部品であってもよい。これらはまた、圧縮された部品であってもよい。
【０１０１】
本発明の組成物の１つの利点は、これら組成物が、既知の１，４：３，６−ジアンヒドロヘキシトールジエステルで可塑化したポリマー部品と比較して、本組成物で可塑化したポリマー、特に、ＰＶＣから製造された部品のフォギング性の改善を可能にすることである。これは、自動車両又は輸送における使用に関して特に重要である。
【０１０２】
本発明の組成物の別の利点は、これら組成物が、既知の１，４：３，６−ジアンヒドロヘキシトールジエステルで可塑化したポリマーから製造される部品と比較して、本組成物で可塑化したポリマー、特に、ＰＶＣから製造された部品の浸出性の改善を可能にすることである。これは、部品が屋外に露出される場合に特に重要である。
【０１０３】
明らかに、これらの組成物がジエステルに富んでいるとき、すなわち、組成物中の１，４：３，６−ジアンヒドロヘキシトールモノエステル及び／又は残留酸の量が低いときに改善はさらに増大する。なぜなら、これらの種はより移動しやすいことがわかっているからである。
【０１０４】
これらの部品は、ワニスの塗装でコーティングしてもよく、これにより、この浸出及び／又はこの移動をさらに制限することが可能になる。
【０１０５】
以下の実施例において本発明を詳述する。これらの実施例は、本発明の主題を何ら限定するものではないことが指摘される。
【実施例】
【０１０６】
分析方法
組成物中のジエステルの質量総計及び形成される各ジエステル（Ａ）、（Ｂ）及び（Ｃ）の質量比率は、ＦＩＤ検出及び１０７７スプリット／スプリットレスインジェクターを備えるＶａｒｉａｎ  ３４００機械でのガスクロマトグラフィーにより測定する。用いるカラムは、内径０．３２ｍｍ及びフィルム厚さ０．２５μｍで、長さ３０メートルのＪ＆Ｗ  ＳｃｉｅｎｔｉｆｉｃブランドのＤＢ１カラムである。温度条件は以下の通りである：インジェクター及び検出器：３００℃；カラム：７℃／分の速度で１００℃から３２０℃までのプログラム、３２０℃で１５分間維持。注入は、８０ｍｌ／分のスプリットモードで行い、カラムヘッド圧は１４ｐｓｉとし、用いるキャリアガスはヘリウムである。
【０１０７】
ジエステルの質量の合計は、化合物面積の合計に対する、保持時間が４〜４０分であるイソソルビドジエステルに対応する化合物の面積の和の割合で得られる。
【０１０８】
ジエステルの質量分布は、ジエステル（Ａ）、（Ｂ）又は（Ｃ）の面積の、これらジエステルの面積の和に対する割合で得られる。
【０１０９】
例１（比較）
従来技術による試験（試験１）を下記の一般的操作プロトコルに従って実施する。
【０１１０】
１４６ｇのイソソルビド（１モル）と４２３ｇのｎ−オクタン酸（３モル）を、恒温浴によりオイル循環が供給されるジャケット、撹拌パドル、温度計、並びに冷却器及び蒸留レシーバを兼備するに結合された蒸留ヘッドを備える１リットルガラス反応器に導入する。
【０１１１】
撹拌装置を４００ｒｐｍでスイッチオンし、恒温槽を１００℃の公称温度でスイッチオンする。反応媒体の温度が６０℃に達したら、２．９２ｇのｐ−トルエンスルホン酸（ＰＴＳＡ）一水和物（乾燥イソソルビドに対して２％の市販品）及び０．９０ｇの５０％次亜リン酸（すなわち、乾燥イソソルビドに対して０．３％の乾物）を添加する。続いて、恒温槽の公称温度を１５０℃に設定し、撹拌を６５０ｒｐｍに設定する。次に、組立て集合体を、真空計を備えた真空ポンプに接続し、その呼び圧力を１００ｍｂａｒに設定する。
【０１１２】
反応媒体の温度が約１１５℃に達したら、エステル化反応から生じる水を蒸留して除去し、レシーバ中に回収する。２時間の反応後、蒸留された水の量は全反応のための水の理論量の約８５％に相当する。続いて、真空をさらに３時間かけて２５ｍｂａｒまで徐々に低下させ、その間、反応媒体の温度は自然に１４０℃に達する。５時間の反応後、蒸留して除去された水は、理論量の９７％に達する。
【０１１３】
次に、反応媒体を約１００℃に冷却し、１．８ｇの５０％水酸化ナトリウムを添加することにより、ＰＴＳＡ及び次亜リン酸強酸を中和する。続いて、反応していないオクタン酸を真空（５ｍｂａｒ、蒸気温度：１１５℃）下で蒸留して除去する。ボイラー温度は、この蒸発の間、約１３０℃から約２２０℃に変化する。１００℃に冷却した後、活性炭を用いた処理により、生成物を脱色する。このようにして精製した組成物はＤＥＩ  １と称され、９９．５％のイソソルビドジエステルの質量総計を有する。この組成物は、液体の外観を有する。
【０１１４】
実施例２（本発明による）
試験１の操作プロトコルに従って試験２を実施するが、ｎ−オクタン酸の代わりに、７０重量％のｎ−オクタン酸及び３０重量％のｎ−デカン酸からなる脂肪酸の混合物を用いる。
【０１１５】
得られた最終組成物はＤＥＩ  ２と称され、９９．４％のイソソルビドジエステルの質量総計を有する。この組成物は、液体の外観を有する。
【０１１６】
実施例３（本発明による）
試験１の操作プロトコルに従って試験３を実施するが、ｎ−オクタン酸の代わりに、６０重量％のｎ−オクタン酸と４０重量％のｎ−デカン酸からなる脂肪酸の混合物を用いる。
【０１１７】
得られた最終組成物はＤＥＩ  ３と称され、９９．８％のイソソルビドジエステルの質量総計を有する。この組成物は、液体の外観を有する。
【０１１８】
実施例４（本発明による）
試験１の操作プロトコルに従って試験４を実施するが、ｎ−オクタン酸の代わりに、３０重量％のｎ−オクタン酸と７０重量％のｎ−デカン酸からなる脂肪酸の混合物を用いる。
【０１１９】
得られた最終組成物はＤＥＩ  ４と称され、９９．４％のイソソルビドジエステルの質量総計を有する。この組成物は、液体の外観を有する。
【０１２０】
例５（比較）
試験１の操作プロトコルに従って試験５を実施するが、ｎ−オクタン酸の代わりに、ｎ−デカン酸を用いる。
【０１２１】
得られた最終組成物はＤＥＩ  ５と称され、９９．５％のイソソルビドジエステルの質量総計を有する。この組成物は、固体の外観を有する。
【０１２２】
液体組成物の各々について可塑化用組成物の揮発性を決定する。
【０１２３】
これらの可塑化用組成物の揮発性の決定は、換気オーブン内での規定滞留時間後の重量差によって実施する。結晶皿を正確に計量し、正確に計量した約５ｇの量の試験物質をそこに載せる。次に、結晶皿を１８０℃のオーブン内に３０分間配置する。この時間が経過したら、結晶皿を冷却するまで乾燥器内に配置し、その後、再度計量する。続いて、次の式に従い、揮発性を算出する：（可塑剤の出発質量−オーブン内滞留後の可塑剤の質量）×１００／可塑剤の出発質量。
【０１２４】
試験１〜５の組成物中のイソソルビドジエステル（Ａ）、（Ｂ）及び（Ｃ）の分布を、組成物ＤＥＩ  １〜ＤＥＩ  ４の揮発性と共に以下の表１に示す。
【０１２５】
【表１】
0006379101.tif 000008
【０１２６】
組成物ＤＥＩ  １〜４のみが室温で液体の外観を有する。
【０１２７】
組成物ＤＥＩ  ５は固体であり、このことは、例えば、これをポリマーの可塑化に用いようとする場合、取扱いに問題（ポンピング又は流し込みができない）を呈する。
【０１２８】
今度は、以下の実施例６及び７で、ポリマーの可塑化のために組成物ＤＥＩ  １〜４を使用する。
【０１２９】
実施例６：機械的性質の評価
本発明に従い可塑化したＰＶＣの配合物を下記の物質を用いて調製する。
ＰＶＣ  Ｍａｒｖｙｌａｎ（登録商標）Ｓ７１０２：１００部
安定剤Ｂａｅｒｏｓｔａｂ（登録商標）ＮＴ３１９Ｐ（Ｃａ／Ｚｎ粉末）：１．５部
補助安定剤Ｂａｅｒｏｓｔａｂ（登録商標）ＬＳＡ（エポキシ化ダイズ油）：２部
可塑剤：３４部
【０１３０】
機械的性質を特徴づけるためのプレス成型試験片の調製を複数のステップで実施する。
【０１３１】
第１段階では、温度調節回路を備えるＰｌａｎｅｔｍｉｘ  ５００遊星型ミキサー（Ｔｈｅｒｍｏ  Ｓｃｉｅｎｔｉｆｉｃ社製）中で可塑化用組成物を用いてＰＶＣを可塑化する必要がある。質量５００ｇのＰＶＣを、対応量の熱安定剤及び熱安定助剤と一緒にミキサーに導入する。混合物の温度が８５℃に達したら、可塑化用組成物をＰＶＣ粉末の表面全体に添加する。可塑剤をＰＶＣへ吸収させた後、さらに８分間調製物を混合する。
【０１３２】
第２段階では、Ｃａｒｖｅｒプレス、並びに厚さ２ｍｍのフレームと鏡面研磨ステンレス鋼蓋を備える鏡面研磨ステンレス鋼３０×３０ｃｍ型を用いて、可塑化ＰＶＣのプレートを形成する。１８０ｇの可塑化ＰＶＣ粉末を型内部に配置されたフレーム中に均質に流し込んだ後、全体を蓋で覆った。この集合体を１８５℃に予熱したプレスのプラトー上に配置し、１８５℃で１８０００ｋｇの型締め力を２分間適用することからなるプログラムを開始する。４５℃に近い温度まで冷却した後、このようにして得られたＰＶＣプレートを型から取り外す。
【０１３３】
最終段階は、前述のように得られた可塑化ＰＶＣプレートを用いて、パンチにより５Ａタイプ（寸法：２５ｍｍ×４ｍｍ；厚さ２ｍｍ）の１０個の試験片を切断することからなる。
【０１３４】
次に、これらの試験片を、下記パラメータを用いて、引張り試験台又はＩｓｔｒｏｎタイプ、モデル５９６６の伸び計での牽引で特徴づけられる：スループット速度＝５０ｍｍ／分；セル＝５ＫＮ。試験片を適所に配置したら、プレストレス印加をゼロに戻し、ジョーは締め付けられている。伸び計は、試験片の応力／ひずみ曲線を破損点までプロットする。試験終了時に、１００％ひずみ応力値及び極限ひずみ値を記録する。
【０１３５】
表２は、試験した各組成物について、得られた１００％ひずみ応力値及び極限ひずみ値を示す。
【０１３６】
【表２】
0006379101.tif 000009
【０１３７】
これらの試験は、本発明の組成物が、従来技術のＤＥＩと少なくとも同じくらい満足にポリマーを可塑化することを示している。
【０１３８】
実施例７：可塑化用組成物の移動性に対する効果
あらゆる可塑化ポリマーについて重要な基準の１つは、用いる可塑化用組成物の移動度である。具体的には、材料の特性を経時的に保存することが要望される場合、これは最小
限でなければならない。
【０１３９】
試験体の調製：
実施例Ｃ−１で調製したように、可塑化ＰＶＣプレートから出発して、ＰＶＣ試験片を切断する（４０×４０ｍｍ、厚さ２ｍｍ）。これらを２０℃−６５％ＲＨで７２時間コンディショニングする。試験しようとする各ＰＶＣ試験片について、寸法が８０×８０ｍｍで厚さ１ｍｍのＫｏｍａｄｕｒタイプの非可塑化ＰＶＣ（Ｓｉｇｍａ  ＰＬＶ社製）の２つの吸収性支持体を用意する。試験片及び吸収性支持体を精密はかりで計量する。次に、可塑化ＰＶＣ試験片を２つの吸収性支持体の間の中央に配置する。この集合体を２枚のガラスプレートの間に配置した後、５ｋｇのおもりを上に載せる。この全体を７０℃の換気オーブン内に１週間配置する。オーブン内で１週間後、試験片を２０℃−６５％ＲＨで２日間再コンディショニングする。最後に、これらを再度計量して、下記の計算方法により試験片の移動度を決定する：
（焼成前の試験片の質量−焼成後の試験片の質量）×１００／焼成前の試験片の質量。
【０１４０】
従来技術のＤＥＩ  １と比較した移動度の低減も計算する。
【０１４１】
結果を以下の表３に示す。
【０１４２】
【表３】
0006379101.tif 000010
【０１４３】
この表から、本発明の組成物は、従来技術のＤＥＩ  １と比較して、移動度の低減を可能にすることがわかる。
【０１４４】
この低減は、特にＤＥＩ  ４が顕著である。